(57)【要約】  本発明のスクリーン（２１，３１，４１）は、電極（４）に対応した開口部を有するマスク部材（２３，３３，４３）を備える。電極パターンは所定の方向に向かうにつれて線幅が狭くなるように形成され、マスク部材（２３，３３，４３）は所定の方向に向かうにつれて厚さが薄くなるように形成されている。
2012115006.tif 000002
【特許請求の範囲】
【請求項１】
太陽電池の電極（４）を形成する際に用いられるスクリーン（２１，３１，４１）であって、
前記スクリーン（２１，３１，４１）は、前記電極（４）に対応した開口部を有するマスク部材（２３，３３，４３）を備え、
前記開口部は、所定の方向に向かうにつれて線幅が狭くなるように形成され、
前記マスク部材（２３，３３，４３）は、前記所定の方向に向かうにつれて厚さが薄くなるように形成されているスクリーン（２１，３１，４１）。
【請求項２】
前記マスク部材（２３）は、乳剤からなる請求項１に記載のスクリーン（２１）。
【請求項３】
前記マスク部材（３３）は、めっき箔である請求項１に記載のスクリーン（３１）。
【請求項４】
前記マスク部材（４３）は、金属板である請求項１に記載のスクリーン（４１）。
【請求項５】
半導体基板（２４）に電極（４）を形成する工程を含む太陽電池（１）の製造方法であって、
前記電極（４）を形成する工程は、スクリーン（２１，３１，４１）を用いて前記半導体基板（２４）に導電性ペーストを塗布する工程と、前記導電性ペーストが塗布された半導体基板（２４）を熱処理する工程とを備え、
前記スクリーン（２１，３１，４１）は、前記電極（４）に対応した開口部を有するマスク部材（２３，３３，４３）を備え、
前記開口部は、所定の方向に向かうにつれて線幅が狭くなるように形成され、
前記マスク部材（２３，３３，４３）は、前記所定の方向に向かうにつれて厚さが薄くなるように形成されている太陽電池（１）の製造方法。
【請求項６】
前記電極（４）は、集電極（２）と、前記集電極（２）から延在されたサブグリッド電極（３）とを有し、
前記所定の方向は、前記サブグリッド電極（３）の先端に向かう方向である請求項５に記載の太陽電池（１）の製造方法。
【請求項７】
半導体基板（２４）に電極（４）を形成する工程を含む太陽電池（１）の製造方法であって、
前記電極（４）を形成する工程は、スクリーン（２１，３１，４１）を用いて前記半導体基板（２４）に導電性ペーストを塗布する工程と、前記導電性ペーストが塗布された半導体基板（２４）を熱処理する工程とを備え、
前記電極（４）は、所定の方向に向かうにつれて線幅が狭くなるようにかつ厚さが薄くなるように形成される太陽電池（１）の製造方法。
【請求項８】
前記電極（４）は、集電極（２）と、前記集電極（２）から延在されたサブグリッド電極（３）とを有し、
前記所定の方向は、前記サブグリッド電極（３）の先端に向かう方向である請求項７に記載の太陽電池（１）の製造方法。
【請求項９】
前記導電性ペーストは、銀ペーストである請求項５または７に記載の太陽電池（１）の製造方法。
【請求項１０】
前記電極（４）は、前記半導体基板（２４）の受光面上に形成される請求項５または７に記載の太陽電池（１）の製造方法。
【発明の詳細な説明】
【技術分野】
【０００１】
本発明は、スクリーンおよび太陽電池の製造方法に関し、特に、太陽電池の電極の形成方法に関する。
【背景技術】
【０００２】
太陽光エネルギを電気エネルギに直接変換する太陽電池は、近年、特に地球環境問題の観点から、次世代のエネルギ源としての期待が急速に高まっている。太陽電池としては、化合物半導体材料からなる太陽電池または有機材料からなる太陽電池など種々の太陽電池があるが、現在、主流の太陽電池は、シリコン結晶材料からなる太陽電池である。【０００３】
図８〜図１０は、従来の太陽電池１０１の構成の一例を示す。図８は従来の太陽電池１０１の断面図であり、図９および図１０に示すＶＩＩＩ−ＶＩＩＩ線における断面図である。図９は、従来の太陽電池１０１を受光面側から見たときの平面図であり、図１０は、従来の太陽電池１０１を、受光面側とは反対側である裏面側から見たときの平面図である。なお、本明細書において、シリコン基板よりも入射光側を受光面側と記し、受光面側とは反対側を裏面側と記す。【０００４】
図８〜図１０に示す太陽電池１０１では、ｐ型シリコン基板（半導体基板）１０２の受光面側にｎ型拡散層１０３が形成され、ｐ型シリコン基板１０２の受光面上に窒化シリコン膜等の反射防止膜１０４および受光面側銀電極１１０がそれぞれ形成されている。【０００５】
受光面側銀電極１１０は、図９に示すように集電極１０５とサブグリッド電極１０９とからなり、図８に現れている受光面側銀電極１１０は、集電極１０５である。ここで、サブグリッド電極は、発生したキャリアを収集するための電極である。集電極は、サブグリッド電極で収集したキャリアをさらに集めるとともに、太陽電池同士を接続する際に用いるインターコネクタに接続される電極である。【０００６】
ｐ型シリコン基板１０２の裏面側には、ｐ+層であるＢＳＦ（Ｂａｃｋ  Ｓｕｒｆａｃｅ  Ｆｉｅｌｄ）層１０６が形成されている。そして、ｐ型シリコン基板１０２の裏面上には、アルミニウム電極１０７および裏面側銀電極１０８がそれぞれ形成されている。また、太陽電池の変換効率を高めるために、ｐ型シリコン基板１０２の受光面にテクスチャ構造と呼ばれる凹凸形状を形成する（図示せず）場合もある。【０００７】
図８〜図１０に示す太陽電池１０１では、受光面側銀電極１１０がｐ型シリコン基板１０２の受光面上に形成されているので、受光面側銀電極１１０において光の反射および吸収が起こる。よって、ｐ型シリコン基板１０２の受光面における受光面側銀電極１１０の面積に相当する領域に入射される光の強度分だけ、入射光の強度が減少する。ここで、集電極１０５には、インターコネクタの幅と同程度の幅が必要となる。そのため、入射光の減少を防止するためにサブグリッド電極１０９の幅を狭くすることが検討されている。【０００８】
図１１は、特許文献１に示されている太陽電池の斜視図である。特許文献１（特開平６−２８３７３６号公報）に記載の太陽電池では、ｐ型半導体基板３０１の上面側にはｎ型半導体層３０２が形成されており、ｎ型半導体層３０２の上面上には受光面電極３０４および表面主電極３０５が形成されている。ｐ型半導体基板３０１の下面側にはｐ-型半導体層３０３が形成されており、ｐ-型半導体層３０３の下面上には裏面側電極３０６が形成されている。特許文献１には、受光面電極３０４が表面主電極３０５に接続されていること、および受光面電極３０４は当該受光面電極３０４の先端から表面主電極３０５に向かうにつれて断面積が大きくなるように形成されていることが記載されている。また、特許文献１には、フォトリソグラフィーおよび酸エッチングにより、ｎ型半導体層３０２の上面のうち受光面電極３０４が形成される領域内の反射防止膜および酸化膜を除去した後、リフトオフ法により、ｎ型半導体層３０２の上面上に受光面電極３０４を形成することも記載されている。【０００９】
一方、太陽電池を量産するにあたって、受光面側銀電極を効率的に形成する方法としては、導電性ペーストである銀ペーストを用いたスクリーン印刷法が知られている。ここで、スクリーン印刷法について図１２を用いて説明する。スクリーン印刷法とは、所定のパターンが形成されたスクリーン版２０１の上にペースト状の材料２０２を設け、スキージ２０３によりペースト状の材料２０２を基板２０５の上面に印刷するというものである。ここで、基板２０５は、フラットなステージ２０４上に保持されている。スクリーン版には、たとえばスクリーン紗などが設けられている。受光面側銀電極を形成するためのマスク部材には、乳剤からなる乳剤部または金属膜などが用いられる。【００１０】
図１３（ａ）〜（ｂ）には銀ペーストをスクリーン印刷法にて印刷するためのスクリーン版を示しており、図１３（ａ）はスクリーン版４０１を上から見た平面図であり、図１３（ｂ）は図１３（ａ）に示すＸＩＩＩＢ−ＸＩＩＩＢ線における断面図である。スクリーン版４０１はスクリーン紗４０２と乳剤部４０３とを備える。シリコン基板４０４は、図１３（ｂ）に示すように乳剤部４０３よりも下に置かれる。銀ペーストは、スクリーン紗４０２の上に設けられ、スキージによりスクリーン紗４０２を通過する。ここで、乳剤部４０３は一定の厚さｄ３を有し、電極パターンに対応するスクリーン紗の下側には形成されていない。これにより、銀ペースト（厚さｄ３）がシリコン基板４０４の上面に印刷される。スクリーン印刷法により銀ペーストを印刷した後に熱処理を行なうことにより、受光面側銀電極が形成される。
【先行技術文献】
【特許文献】
【００１１】
【特許文献１】特開平６−２８３７３６号公報（平成６年１０月７日公開）
【発明の概要】
【発明が解決しようとする課題】
【００１２】
特許文献１に記載の太陽電池が備える受光面側銀電極をスクリーン印刷法で形成するためには、集電極からサブグリッド電極の先端に向かうにつれて電極幅が狭くなるようにサブグリッド電極を形成する必要がある。しかし、電極幅が狭い箇所では、電極がパターンどおりに印刷されず、印刷がかすれるなどの不具合が生じることがあった。【００１３】
本発明は、上記の問題に鑑みてなされたものであり、その目的は、スクリーン印刷法を用いて電極幅が先端に向かうにつれて狭くなるように電極を形成する場合であっても、印刷後の電極にかすれなどが発生することを防止可能なスクリーンの提供にある。
【課題を解決するための手段】
【００１４】
本発明のスクリーンは、太陽電池の電極を形成する際に用いられ、電極に対応した開口部を有するマスク部材を備える。開口部は、所定の方向に向かうにつれて線幅が狭くなるように形成され、マスク部材は、所定の方向に向かうにつれて厚さが薄くなるように形成されている。ここで、「所定の方向」とは、電極または電極に対応してマスク部材に形成された開口部の幅が広い部位から狭い部位へ向かう方向である。後述の実施形態では、「所定の方向」は、電極または電極に対応してマスク部材に形成された開口部の先端へ向かう方向であり、電極が集電極と集電極から延在されたサブグリッド電極とを有する場合にはサブグリッド電極またはサブグリッド電極に対応してマスク部材に形成された開口部の先端へ向かう方向である。【００１５】
マスク部材は、乳剤からなっても良いし、めっき箔であっても良いし、金属板であっても良い。【００１６】
本発明の第１の太陽電池の製造方法は、半導体基板に電極を形成する工程を含む。電極を形成する工程は、スクリーンを用いて半導体基板に導電性ペーストを塗布する工程と、導電性ペーストが塗布された半導体基板を熱処理する工程とを備える。スクリーンは、電極に対応した開口部を有するマスク部材を備え、開口部は、所定の方向に向かうにつれて線幅が狭くなるように形成され、マスク部材は、所定の方向に向かうにつれて厚さが薄くなるように形成されている。【００１７】
本発明の第１の太陽電池の製造方法では、電極は、集電極と、集電極から延在されたサブグリッド電極とを有することが好ましい。所定の方向は、サブグリッド電極の先端に向かう方向であることが好ましい。【００１８】
本発明の第２の太陽電池の製造方法は、半導体基板に電極を形成する工程を含む。電極を形成する工程は、スクリーンを用いて半導体基板に導電性ペーストを塗布する工程と、導電性ペーストが塗布された半導体基板を熱処理する工程とを備える。電極は、所定の方向に向かうにつれて線幅が狭くなるようにかつ厚さが薄くなるように形成されている。【００１９】
本発明の第２の太陽電池の製造方法では、電極は、集電極と集電極から延在されたサブグリッド電極とを有することが好ましい。所定の方向は、サブグリッド電極の先端に向かう方向であることが好ましい。【００２０】
導電性ペーストは、銀ペーストであることが好ましい。
電極は、半導体基板の受光面上に形成されることが好ましい。
【発明の効果】
【００２１】
本発明によれば、スクリーン印刷法を用いて電極幅が電極の先端に向かうにつれて狭くなるように電極を形成する場合であっても、印刷後の電極にかすれなどが発生することを防止可能である。
【図面の簡単な説明】
【００２２】
【図１】本発明の太陽電池の一例を受光面側から見たときの平面図である。
【図２】本発明の太陽電池の製造方法を工程順に示すフロー図である。
【図３】乳剤からなるマスク部材を備えたスクリーンの平面図および断面図である。
【図４】サスペンドメタルマスクを備えたスクリーンの平面図、断面図および拡大図である。
【図５】メタルマスクを備えたスクリーンの平面図、断面図および拡大図である。
【図６】本発明のサブグリッド電極の先端部分の平面図である。
【図７】本発明のサブグリッド電極の先端部分の断面図である。
【図８】従来の太陽電池の構成の一例を示す断面図である。
【図９】図８に示す太陽電池を受光面側から見たときの平面図である。
【図１０】図８に示す太陽電池を裏面側からみたときの平面図である。
【図１１】従来の太陽電池の構成の一例を示す斜視図である。
【図１２】スクリーン印刷法を説明するための断面図である。
【図１３】従来のスクリーンの平面図および断面図である。
【発明を実施するための形態】
【００２３】
以下、本発明のスクリーンおよび太陽電池の製造方法について図面を用いて説明する。なお、本発明の図面において、同一の参照符号は、同一部分または相当部分を表すものである。また、長さ、幅、厚さ、深さなどの寸法関係は図面の明瞭化と簡略化のために適宜変更されており、実際の寸法関係を表すものではない。
【００２４】
図１は、本発明の太陽電池の一例を受光面側から見たときの平面図である。図１に示す太陽電池１では、受光面上に、受光面側銀電極４として集電極２とサブグリッド電極３とが形成されている。サブグリッド電極３は、集電極２から延在し、集電極２側から太陽電池１の外側へ向かうにつれてその電極幅が連続的に狭くなるテーパ形状に形成されている。図１に示す太陽電池１の断面図および裏面側から見た平面図は、それぞれ、図８および図１０と同様である。つまり、本発明の太陽電池では、半導体基板の受光面側には第１導電型半導体層が形成されており、第１導電型半導体層の受光面上には反射防止膜および受光面側銀電極４が形成されている。半導体基板の裏面側には、アルミニウム電極を形成することにより第２導電型半導体層が形成されている。加えて、半導体基板の裏面上には、裏面側銀電極が形成されている。
【００２５】
以下に、本発明の太陽電池の製造方法の一例を示す。図２は、本発明の太陽電池の製造方法を工程順に示すフロー図である。まず、工程Ｓ１では、ｐ型シリコン基板をエッチングすることにより、ダメージ層をｐ型シリコン基板から除去する。次に、工程Ｓ２では、リンの熱拡散により、太陽電池１の受光面となる面（以下「ｐ型シリコン基板の受光面」という。）側にｎ型拡散層を形成し、プラズマＣＶＤ法により、ｎ型半導体層の上面上に反射防止膜としての窒化シリコン膜を形成する。次に、工程Ｓ３では、銀ペーストを、スクリーン印刷法によりｐ型シリコン基板の裏面となる面（以下「ｐ型シリコン基板の裏面」という。）の一部に印刷して乾燥させる。次に、工程Ｓ４では、アルミニウムペーストを、スクリーン印刷法によりｐ型シリコン基板の裏面のほぼ全面に印刷して乾燥させる。このとき、アルミニウムペーストが部分的に銀ペーストに重なるように、当該アルミニウムペーストをｐ型シリコン基板の裏面に印刷する。次に、工程Ｓ５では、図１に示すパターンの受光面側銀電極が反射防止膜の上に形成されるように、銀ペーストをスクリーン印刷法により印刷して乾燥させる。次に、工程Ｓ６では、熱処理を行なう。これにより、受光面側銀電極、裏面側銀電極、アルミニウム電極、およびＢＳＦ層が形成される。このとき、工程Ｓ５においてパターニングされた銀ペーストは反射防止膜を突き抜けてｎ型拡散層と接し、これにより、受光面側銀電極が形成される。このようにして、図１に示す太陽電池１が作製される。
【００２６】
＜実施形態１＞
実施形態１では、図２の工程Ｓ５における受光面側銀電極を形成するための銀ペーストの印刷工程および乾燥工程を示す。
【００２７】
図３（ａ）は、銀ペーストをスクリーン印刷法にて印刷するためのスクリーン版（スクリーン）２１を上から見た平面図であり、図３（ｂ）は、図３（ａ）に示すＩＩＩＢ−ＩＩＩＢ線における断面図である。スクリーン版２１は、スクリーン紗２２と、乳剤部２３とを備える。乳剤部２３は、マスク部材として機能し、スクリーン紗２２の下方に設けられ、集電極２に対応した電極パターン（集電極パターン）およびサブグリッド電極３に対応した電極パターン（サブグリッド電極パターン）を有する。具体的には、乳剤部２３には、集電極２の平面形状と同形である開口部（集電極パターンに相当）と、サブグリッド電極３の平面形状と同形である開口部（サブグリッド電極パターンに相当）とが、形成されている。銀ペーストは、スクリーン紗２２の上に設けられ、スキージにより、スクリーン紗２２、さらには乳剤部２３に形成された開口部を通過して、ｐ型シリコン基板２４（ｐ型シリコン基板２４は乳剤部２３よりも下方に配置されている）の上面に印刷される。
【００２８】
ここで、集電極２からサブグリッド電極３の先端に向かうにつれて電極幅が狭くなるテーパ形状からなるサブグリッド電極３を印刷するための検討を行なった。なお、集電極２と集電極２との間に位置するサブグリッド電極３の幅および厚さは一定である。サブグリッド電極３のテーパ形状に合わせて、スクリーン版２１に形成されるサブグリッド電極パターンの形状を当該サブグリッド電極パターンの先端に向かうにつれてパターン幅が狭くなるテーパ形状とし、さらに、乳剤部２３の形状をサブグリッド電極パターンの先端に向かうにつれて厚さが連続的に薄くなるテーパ形状とした。このようなテーパ形状は、たとえば乳剤部２３を１０００番のサンドペーパーで複数回研磨することにより形成された。
【００２９】
そして、サブグリッド電極パターンの長手方向中央付近における乳剤部２３の厚さ、および集電極パターン付近の乳剤部２３の厚さをｄ１とし、サブグリッド電極パターンの先端における乳剤部２３の厚さをｄ２とし、ｄ１およびｄ２を変えて受光面側銀電極を形成し、得られた太陽電池１を評価した。
【００３０】
以下に、実施例１〜２および比較例１でのスクリーン版２１のサブグリッド電極パターンの長手方向中央付近における電極幅、スクリーン版２１のサブグリッド電極パターンの先端における電極幅、ｄ１、およびｄ２を示す。なお、比較例１では、サブグリッド電極パターンの長手方向において乳剤部２３の厚さを一定とした。
【００３１】
実施例１：中央：電極幅／乳剤厚（ｄ１）→１００μｍ／２０μｍ
先端：電極幅／乳剤厚（ｄ２）→７０μｍ／８μｍ
実施例２：中央：電極幅／乳剤厚（ｄ１）→１００μｍ／２０μｍ
先端：電極幅／乳剤厚（ｄ２）→６０μｍ／８μｍ
比較例１：中央：電極幅／乳剤厚（ｄ１）→１００μｍ／２０μｍ
先端：電極幅／乳剤厚（ｄ２）→７０μｍ／２０μｍ
上記条件にしたがって受光面側銀電極を形成し、図２に示す製造フローにしたがって図１に示す太陽電池１を作製した。そして、得られた太陽電池１の特性を評価した。表１にその結果を示す。
【００３２】
【表１】
2012115006.tif 000003
【００３３】
表１において、中央は、スクリーン版２１に形成されたサブグリッド電極パターンの長手方向中央付近を意味し、先端は、スクリーン版２１に形成されたサブグリッド電極パターンの先端を意味する。乳剤厚は、乳剤部２３の厚さを意味する。
【００３４】
表１において、Ｊｓｃは短絡電流密度であり、Ｖｏｃは開放電圧であり、ＦＦは曲線因子であり、Ｐｍは最大出力である。表１におけるＪｓｃ値、Ｖｏｃ値、ＦＦ値、およびＰｍ値は、それぞれ、比較例１におけるＪｓｃ値、Ｖｏｃ値、ＦＦ値、およびＰｍ値に対する比率である。また、表１におけるペースト使用量も、比較例１におけるペースト使用量に対する比率である。また、表１における先端の印刷後のパターン状態は、サブグリッド電極３の先端における印刷後のパターン状態を示し、表１における「Ａ」は、サブグリッド電極３の先端における印刷後のパターン状態が良好であることを意味し、表１における「Ｂ」は、サブグリッド電極３の先端における印刷後のパターンにかすれが発生していることを意味する。ここで、表１における「Ｂ」とは、銀ペーストが乳剤部２３の厚さ方向の途中まで入っていくがｐ型シリコン基板２４の受光面にまで到達しない箇所が存在するため、印刷後の電極に部分的なかすれが発生したことを表している。
【００３５】
表１に示すように、実施例１〜２のいずれにおいても、サブグリッド電極３は、スクリーン２１版に形成されたサブグリッド電極パターンの形状に対応した形状に形成された。具体的には、サブグリッド電極３の平面形状は、サブグリッド電極３の先端に向かうにつれて電極幅が狭くなるテーパ形状であった。また、サブグリッド電極３の厚さは、サブグリッド電極３の先端に向かうにつれて薄くなっていた（表１において「厚さ方向形状」が「テーパ」であることに相当する）。
【００３６】
表１に示すように、サブグリッド電極３の先端における印刷後のパターン状態については、実施例１〜２のいずれにおいても良好であったが、比較例１では部分的にかすれが発生した。太陽電池１の特性については、たとえばＰｍ値については、実施例１では比較例１に対して２．１％改善し、実施例２では比較例１に対して２．４％改善した。ペースト使用量については、実施例１では比較例１に対して８％低減され、実施例２では比較例１に対して１０％低減された。
【００３７】
スクリーン版２１の乳剤部２３の厚さがサブグリッド電極パターンの先端に向かうにつれて薄くなるように形成すれば、サブグリッド電極パターンの幅が狭い箇所では、銀ペーストが乳剤部２３を通過する距離が短くなるので、スクリーン版からの銀ペーストの抜けが良くなる。したがって、サブグリッド電極３の幅が狭い箇所において印刷のかすれが発生することを防止でき、先端部分の幅が狭いサブグリッド電極３を正常に形成することが可能となる。これにより、太陽電池１の受光面に入射する太陽光が増加するので、太陽電池１の特性が向上する。この効果を有効に得るためには、サブグリッド電極３の先端を形成することとなる乳剤部２３の厚さを、サブグリッド電極３の長手方向中央（たとえば集電極２と集電極２との間に位置するサブグリッド電極３）を形成することとなる乳剤部２３の厚さの０．１倍以上０．９９倍以下とすることが好ましく、サブグリッド電極３の長手方向中央を形成することとなる乳剤部２３の厚さの０．２倍以上０．７倍以下とすることがより好ましい。
【００３８】
また、サブグリッド電極３の幅が狭い箇所が薄く形成されるので、受光面側銀電極を形成するためのペースト使用量も低減させることが可能になる。加えて、新たな設備を導入する必要はなくスクリーン版の構造を変更すれば、本実施形態における受光面側銀電極を形成することができる。
【００３９】
なお、サブグリッド電極３の電気抵抗による損失を抑えるためには、サブグリッド電極３の断面は大きいほうが望ましい。また、サブグリッド電極３が太陽電池１に入射する太陽光を遮ることを防止するためには、サブグリッド電極３の表面積は小さいほうが望ましい。これらのことから、サブグリッド電極３は、幅が狭く、かつ厚さが厚いことが望ましい。例えば、上記実施例１で使用したスクリーン版２１において、ペーストの粘弾性を変化させてスクリーンの抜け性を良くした銀ペーストを使用した場合には、長手方向中央の電極幅／電極厚が１１５μｍ／２１μｍであり且つ先端の電極幅／電極厚が８０μｍ／１５μｍであるサブグリッド電極３を形成することができた。
【００４０】
＜実施形態２＞
実施形態２では、図２の工程Ｓ５における受光面側銀電極を形成するための銀ペーストの印刷工程および乾燥工程の別の例を示す。
【００４１】
本実施形態では、銀ペーストをスクリーン印刷するためのスクリーン版として、サスペンドメタルマスク（マスク部材）を備えたスクリーン版（スクリーン）３１を使用する。上記の実施形態１で使用したスクリーン版２１は、スクリーン紗に乳剤を塗布し、乳剤が塗布されたスクリーン紗に電極パターンを形成することにより作製されたものである。これに対し、スクリーン版３１は、Ｎｉめっき箔等の金属に電極パターンを形成し、その電極パターンをステンレスメッシュ等のスクリーン紗に張り付けて作製されたものである。マスク部材としてサスペンドメタルマスクを備えたスクリーン版は、耐久性が高いため当該スクリーン版の使用回数を増やせること、寸法安定性に優れること、およびペースト透過性に優れることなどの点から、近年多用されつつある。なお、Ｎｉの代わりにＮｉ合金またはステンレスを用いてもよい。
【００４２】
図４（ａ）は、スクリーン版３１を上から見た平面図であり、図４（ｂ）は、図４（ａ）に示すＩＶＢ−ＩＶＢ線における断面図であり、図４（ｃ）は、図４（ｂ）に示すＩＶＣ領域の拡大図である。スクリーン版３１は、スクリーン紗３２と、Ｎｉめっき箔部３３とを備える。Ｎｉめっき箔部３３は、マスク部材として機能し、スクリーン紗３２の下方に設けられ、集電極２に対応した電極パターン（集電極パターン）およびサブグリッド電極３に対応した電極パターン（サブグリッド電極パターン）を有する。具体的には、Ｎｉめっき箔部３３には、集電極２の平面形状と同形である開口部（集電極パターンに相当）と、サブグリッド電極３の平面形状と同形である開口部（サブグリッド電極パターンに相当）とが、形成されている。銀ペーストは、スクリーン紗３２の上に設けられ、スキージにより、スクリーン紗３２、さらにはＮｉめっき箔部３３に形成された開口部を通過して、ｐ型シリコン基板２４（ｐ型シリコン基板２４はＮｉめっき箔部３３よりも下方に配置されている）の上面に印刷される。
【００４３】
上記の実施形態１と同様に、集電極２からサブグリッド電極３の先端に向かうにつれて電極幅が狭くなるテーパ形状からなるサブグリッド電極３を印刷するための検討を行った。なお、集電極２と集電極２との間に位置するサブグリッド電極３の幅および厚さは一定である。サブグリッド電極３のテーパ形状に合わせて、スクリーン版３１に形成されるサブグリッド電極パターンの形状を当該サブグリッド電極パターンの先端に向かうにつれて電極幅が狭くなるテーパ形状とした。また、Ｎｉめっき箔部３３に段差を設け、サブグリッド電極パターンの先端側におけるＮｉめっき箔部３３のめっき厚さをサブグリッド電極パターンの長手方向中央付近におけるＮｉめっき箔部３３のめっき厚さの約半分とした。このようなＮｉめっき箔部３３は、サブグリッド電極パターンの先端部分が所望の厚さになるように、サブグリッド電極パターンの先端部分のみを１０００番のサンドペーパーで一定圧力で複数回研磨することにより、形成された。なお、Ｎｉめっき箔部３３は、これ以外の研磨法により形成することもできる。また、スクリーン版のマスク部材がめっき箔である場合には、サブグリッド電極パターンの長手方向中央付近から先端に向かうにつれてマスク部材の厚さが連続的に薄くなるようにマスク部材を形成することは、加工に手間がかかることがある。サブグリッド電極パターンの長手方向中央付近から先端に向かう途中に段差を設けることによりマスク部材の厚さが不連続に薄くなるようにマスク部材を形成する方が、加工が容易である。
【００４４】
そして、サブグリッド電極パターンの長手方向中央付近におけるＮｉめっき箔部３３の厚さ、および集電極パターン付近のＮｉめっき箔部３３の厚さをｄ１１とし、サブグリッド電極パターンの先端におけるＮｉめっき箔部３３の厚さをｄ１２とし、ｄ１１およびｄ１２を変えて受光面側銀電極を形成し、得られた太陽電池を評価した。
【００４５】
以下に、実施例３〜４および比較例２でのスクリーン版３１のサブグリッド電極パターンの長手方向中央付近における電極幅、スクリーン版３１のサブグリッド電極パターンの先端における電極幅、ｄ１１、およびｄ１２を示す。なお、比較例２では、サブグリッド電極パターンの長手方向においてＮｉめっき箔部３３の厚さを一定とした。
【００４６】
実施例３：中央：電極幅／めっき厚（ｄ１１）→８５μｍ／２０μｍ
先端：電極幅／めっき厚（ｄ１２）→７５μｍ／１０μｍ
実施例４：中央：電極幅／めっき厚（ｄ１１）→８５μｍ／２０μｍ
先端：電極幅／めっき厚（ｄ１２）→７０μｍ／１０μｍ
比較例２：中央：電極幅／めっき厚（ｄ１１）→８５μｍ／２０μｍ
先端：電極幅／めっき厚（ｄ１２）→７５μｍ／２０μｍ
上記条件にしたがって受光面側銀電極を形成し、図２に示す製造フローにしたがって図１に示す太陽電池を作製した。そして、得られた太陽電池の特性を評価した。表２にその結果を示す。
【００４７】
【表２】
2012115006.tif 000004
【００４８】
表２において、中央および先端は、表１について示したとおりであり、めっき厚は、Ｎｉめっき箔部３３の厚さを意味する。
【００４９】
表２において、Ｊｓｃ、Ｖｏｃ、ＦＦ、およびＰｍは、表１について示したとおりである。表２におけるＪｓｃ値、Ｖｏｃ値、ＦＦ値、およびＰｍ値は、それぞれ、比較例２におけるＪｓｃ値、Ｖｏｃ値、ＦＦ値、およびＰｍ値に対する比率である。また、表２におけるペースト使用量も、比較例２におけるペースト使用量に対する比率である。また、表２における先端の印刷後のパターン状態は、サブグリッド電極３の先端における印刷後のパターン状態を示し、表２における「Ａ」および「Ｂ」は、表１について示したとおりである。
【００５０】
表２に示すように、実施例３〜４のいずれにおいても、サブグリッド電極３は、スクリーン３１版に形成されたサブグリッド電極パターンの形状に対応した形状に形成された。具体的には、サブグリッド電極３の平面形状は、サブグリッド電極３の先端に向かうにつれて電極幅が狭くなるテーパ形状であった。また、サブグリッド電極３の厚さ方向の形状は、２段の階段状に形成された（表２において「厚さ方向形状」が「階段（２段）」であることに相当する）。また、表２に示すように、先端の印刷後のパターン状態については、実施例３〜４のいずれにおいても良好であったが、比較例２では部分的にかすれが発生した。
【００５１】
太陽電池の特性については、たとえばＰｍ値については、実施例３では比較例２に対して２．７％改善し、実施例４では比較例２に対して３．０％改善した。ペースト使用量については、実施例３では比較例２に対して１％低減でき、実施例４では比較例２に対して３％低減できた。
【００５２】
スクリーン版３１のめっき箔部３３に段差を設けることによりサブグリッド電極パターンの先端側におけるめっき箔部３３の厚さをサブグリッド電極パターンの長手方向中央付近におけるめっき箔部３３の厚さよりも薄くすれば、サブグリッド電極３の幅が狭い箇所では、銀ペーストがめっき箔部３３を通過する距離が短くなるので、スクリーン版からの銀ペーストの抜けが良くなる。したがって、サブグリッド電極３の幅が狭い箇所において印刷のかすれが発生することを防止でき、先端部分の幅が狭いサブグリッド電極３を正常に形成することが可能となる。これにより、太陽電池の受光面に入射する太陽光が増加するので、太陽電池の特性が向上する。この効果は、本実施形態のようにサブグリッド電極３の厚さ方向の形状がテーパではなく階段状であっても得られる。また、この効果を有効に得るためには、サブグリッド電極３の先端を形成することとなるめっき箔部３３の厚さを、サブグリッド電極３の長手方向中央（たとえば集電極２と集電極２との間に位置するサブグリッド電極３）を形成することとなるめっき箔部３３の厚さの０．１倍以上０．９９倍以下とすることが好ましく、サブグリッド電極３の長手方向中央を形成することとなるめっき箔部３３の厚さの０．２倍以上０．７倍以下とすることがより好ましい。
【００５３】
また、サブグリッド電極３の幅が狭い箇所が薄く形成されるので、受光面側銀電極を形成するためのペースト使用量も低減させることが可能になる。加えて、新たな設備を導入する必要はなくスクリーン版の構造を変更すれば、本実施形態における受光面側銀電極を形成することができる。実施例３〜４では、２８０メッシュで２５μｍ径のスクリーン紗を用いたが、スクリーン紗がこの仕様に限定されないことは言うまでもない。
【００５４】
＜実施形態３＞
実施形態３では、図２の工程Ｓ５における受光面側銀電極を形成するための銀ペーストの印刷工程および乾燥工程のさらに別の例を示す。
【００５５】
本実施形態では、銀ペーストをスクリーン印刷するためのスクリーン版として、メタルマスク（マスク部材）を備えたスクリーン版（スクリーン）４１を使用する。スクリーン版４１は、スクリーン紗を用いず金属のみで形成されたスクリーンである。スクリーン版４１の材料としては、Ｎｉ系金属が主に用いられるが、ステンレスまたは銅合金を用いることも可能である。マスク部材としてメタルマスクを備えたスクリーン版は、耐久性が高いため当該スクリーン版の使用回数を増やせること、寸法安定性に優れること、およびマスク部材としてサスペンドメタルマスクを備えたスクリーン版よりもペースト透過性にさらに優れることなどの利点を有する。一方、マスク部材としてメタルマスクを備えたスクリーン版ではメタルマスクがスクリーン紗で支えられていないため、このスクリーン版を用いて抜きパターンのような島状部を形成することは困難を伴う。したがって、マスク部材としてメタルマスクを備えたスクリーン版を用いて集電極２とサブグリッド電極３とのように直交する電極を形成することは困難を伴い、集電極２とサブグリッド電極３とをそれぞれ別々に印刷するなどの工夫が必要である。本実施形態では、サブグリッド電極３をスクリーン版４１を用いてスクリーン印刷により作製し、且つ、集電極２をマスク部材としてサスペンドメタルマスクを備えたスクリーン版を用いてスクリーン印刷する。
【００５６】
図５（ａ）は、スクリーン版４１を上から見た平面図であり、図５（ｂ）は、図５（ａ）に示すＶＢ−ＶＢ線における断面図であり、図５（ｃ）は、図５（ｂ）に示すＶＣ領域の拡大図である。スクリーン版４１は、Ｎｉ板部４３を備える。Ｎｉ板部４３は、マスク部材として機能し、サブグリッド電極３に対応する電極パターンを有する。具体的には、Ｎｉ板部４３には、サブグリッド電極３の平面形状と同形である開口部（サブグリッド電極パターンに相当）が形成されている。銀ペーストは、Ｎｉ板部４３の上に設けられ、スキージにより、Ｎｉ板部４３に形成された開口部を通過して、ｐ型シリコン基板２４（ｐ型シリコン基板２４はＮｉ板部４３よりも下方に配置されている）の上面に印刷される。
【００５７】
上記の実施形態１〜２と同様に、集電極２からサブグリッド電極３の先端に向かうにつれて電極幅が狭くなるテーパ形状からなるサブグリッド電極３を印刷するための検討を行った。なお、集電極２と集電極２との間に位置するサブグリッド電極３の幅および厚さは一定である。サブグリッド電極３のテーパ形状に合わせて、スクリーン版４１に形成されるサブグリッド電極パターンの形状を当該サブグリッド電極パターンの先端に向かうにつれて電極幅が狭くなるテーパ形状とした。また、Ｎｉ板部４３に段差を設け、サブグリッド電極パターンの先端側におけるＮｉ板部４３のめっき厚さをサブグリッド電極パターンの長手方向中央付近におけるＮｉ板部４３のめっき厚さの約半分とした。このようなＮｉ板部４３は、サブグリッド電極パターンの先端部分が所望の厚さになるように、サブグリッド電極パターンの先端部分のみを１０００番のサンドペーパーで一定圧力で複数回研磨することにより、形成された。なお、Ｎｉ板部４３は、これ以外の研磨法により形成することもできる。また、スクリーン版のマスク部材が金属板である場合には、サブグリッド電極パターンの長手方向中央付近から先端に向かうにつれてマスク部材の厚さが連続的に薄くなるようにマスク部材を形成することは、加工に手間がかかることがある。サブグリッド電極パターンの長手方向中央付近から先端に向かう途中に段差を設けることによりマスク部材の厚さが不連続に薄くなるようにマスク部材を形成する方が、加工が容易である。
【００５８】
そして、サブグリッド電極パターンの長手方向中央付近におけるＮｉ板部４３の厚さ、および集電極パターン付近のＮｉ板部４３の厚さをｄ２１とし、サブグリッド電極パターンの先端におけるＮｉ板部４３の厚さをｄ２２とし、ｄ２１およびｄ２２を変えて受光面側銀電極を形成し、得られた太陽電池を評価した。
【００５９】
以下に、実施例５〜６および比較例３でのスクリーン版４１のサブグリッド電極パターンの長手方向中央付近における電極幅、スクリーン版４１のサブグリッド電極パターンの先端における電極幅、ｄ２１、およびｄ２２を示す。なお、比較例３では、サブグリッド電極パターンの長手方向においてＮｉ板部４３の厚さを一定とした。
【００６０】
実施例５：中央：電極幅／Ｎｉ板厚（ｄ２１）→７５μｍ／４０μｍ
先端：電極幅／Ｎｉ板厚（ｄ２２）→６５μｍ／２０μｍ
実施例６：中央：電極幅／Ｎｉ板厚（ｄ２１）→７５μｍ／４０μｍ
先端：電極幅／Ｎｉ板厚（ｄ２２）→６０μｍ／２０μｍ
比較例３：中央：電極幅／Ｎｉ板厚（ｄ２１）→７５μｍ／４０μｍ
先端：電極幅／Ｎｉ板厚（ｄ２２）→６５μｍ／４０μｍ
上記条件にしたがって受光面側銀電極を形成し、図２に示す製造フローにしたがって図１に示す太陽電池を作製した。そして、得られた太陽電池の特性を評価した。表３にその結果を示す。
【００６１】
【表３】
2012115006.tif 000005
【００６２】
表３において、中央および先端は、表１について示したとおりであり、Ｎｉ板厚は、Ｎｉ板部４３の厚さを意味する。
【００６３】
表３において、Ｊｓｃ、Ｖｏｃ、ＦＦ、およびＰｍは、表１について示したとおりである。表３におけるＪｓｃ値、Ｖｏｃ値、ＦＦ値、およびＰｍ値は、それぞれ、比較例３におけるＪｓｃ値、Ｖｏｃ値、ＦＦ値、およびＰｍ値に対する比率である。また、表３におけるペースト使用量も、比較例３におけるペースト使用量に対する比率である。また、表３における先端の印刷後のパターン状態は、サブグリッド電極３の先端における印刷後のパターン状態を示し、表３における「Ａ」および「Ｂ」は、表１について示したとおりである。
【００６４】
表３に示すように、実施例５〜６のいずれにおいても、サブグリッド電極３は、スクリーン４１版に形成されたサブグリッド電極パターンの形状に対応した形状に形成された。具体的には、サブグリッド電極３の平面形状は、サブグリッド電極３の先端に向かうにつれて電極幅が狭くなるテーパ形状であった。また、サブグリッド電極３の厚さ方向の形状は、２段の階段状に形成された（表３において「厚さ方向形状」が「階段（２段）」であることに相当する）。また、表３に示すように、先端の印刷後のパターン状態については、実施例５〜６のいずれにおいても良好であったが、比較例３では部分的にかすれが発生した。
【００６５】
太陽電池の特性については、たとえばＰｍ値については、実施例５では比較例３に対して２．３％改善し、実施例６では比較例３に対して２．５％改善した。ペースト使用量については、実施例５では比較例３に対して１％低減でき、実施例６では比較例３に対して５％低減できた。
【００６６】
スクリーン版４１のＮｉ板部４３に段差を設けることによりサブグリッド電極パターンの先端側におけるＮｉ板部４３の厚さをサブグリッド電極パターンの長手方向中央付近におけるＮｉ板部４３の厚さよりも薄くすれば、サブグリッド電極パターンの幅が狭い箇所では、銀ペーストがＮｉ板部４３を通過する距離が短くなるので、スクリーン版からの銀ペーストの抜けが良くなる。したがって、サブグリッド電極３の幅が狭い箇所において印刷のかすれが発生することを防止でき、先端部分の幅が狭いサブグリッド電極３を正常に形成することが可能となる。これにより、太陽電池の受光面に入射する太陽光が増加するので、太陽電池の特性が向上する。この効果は、本実施形態のようにサブグリッド電極３の厚さ方向の形状がテーパではなく階段状であっても得られる。また、この効果を有効に得るためには、サブグリッド電極３の先端を形成することとなるＮｉ板部４３の厚さを、サブグリッド電極３の長手方向中央（たとえば集電極２と集電極２との間に位置するサブグリッド電極３）を形成することとなるＮｉ板部４３の厚さの０．１倍以上０．９９倍以下とすることが好ましく、サブグリッド電極３の長手方向中央を形成することとなるＮｉ板部４３の厚さの０．２倍以上０．７倍以下とすることがより好ましい。
【００６７】
また、サブグリッド電極３の幅が狭い箇所が薄く形成されることから、受光面側銀電極を形成するためのペースト使用量も低減させることが可能になる。加えて、新たな設備を導入する必要はなくスクリーン版の構造を変更すれば、本実施形態における受光面側銀電極を形成することができる。
【００６８】
＜サブグリッド電極３のその他の形状の例＞
上記の実施形態１〜３では、太陽電池への入射光の強度を増加させるという目的のために、サブグリッド電極３の平面形状が先端へ向かうにつれて幅が狭くなるテーパ形状となるようにサブグリッド電極３をスクリーン印刷法により形成している。また、印刷のかすれを防止するという目的のために、サブグリッド電極３の先端側における当該サブグリッド電極３の厚さがサブグリッド電極３の長手方向中央付近における当該サブグリッド電極３の厚さより薄くなるようにサブグリッド電極３をスクリーン印刷法により形成している。しかし、太陽電池への入射光の強度を増加させるという効果および印刷のかすれを防止するという効果を得るためには、サブグリッド電極３の形状は上記の実施形態１〜３における形状に限定されない。
【００６９】
図６（ａ）〜（ｇ）は、サブグリッド電極３の平面形状の一例を示した図であり、図１におけるＶＩ領域の拡大図に相当する。図６（ａ）に示すサブグリッド電極３では、サブグリッド電極３の先端へ向かうにつれてサブグリッド電極３の幅が一定の割合で減少しており、図６（ａ）に示すサブグリッド電極３は上記の実施形態１〜３におけるサブグリッド電極３と同様の形状を有する。図６（ｂ）に示すサブグリッド電極３では、サブグリッド電極３の先端へ向かうにつれてサブグリッド電極３の幅の減少率が大きくなっており、図６（ｃ）に示すサブグリッド電極３では、サブグリッド電極３の先端へ向かうにつれてサブグリッド電極３の幅の減少率が小さくなっている。図６（ｄ）に示すサブグリッド電極３では、サブグリッド電極３の幅は、サブグリッド電極３が集電極２から延在された箇所（以下では「サブグリッド電極３の根元」と記す）からサブグリッド電極３の長手方向の途中までは一定であるが、その後、サブグリッド電極３の先端へ向かうにつれて一定の割合で減少している。図６（ｅ）に示すサブグリッド電極３では、サブグリッド電極３の幅はサブグリッド電極３の根元からサブグリッド電極３の長手方向の途中まで一定であるが、その後、サブグリッド電極３の先端へ向かうにつれてサブグリッド電極３の幅の減少率が大きくなっている。図６（ｆ）に示すサブグリッド電極３では、サブグリッド電極３の幅は、サブグリッド電極３の先端へ向かうにつれて段階的に狭くなっている。図６（ｇ）に示すサブグリッド電極３では、サブグリッド電極３の幅は、図６（ｆ）と同様にサブグリッド電極３の先端へ向かうにつれて段階的に狭くなっており、各段においてもサブグリッド電極３の先端へ向かうにつれて狭くなっている。なお、図６（ｆ）に示すサブグリッド電極３および図６（ｇ）に示すサブグリッド電極３では、階段の段数は３段に限定されず、２段でも良いし、４段以上でも良い。また、図６（ｆ）に示すサブグリッド電極３では、サブグリッド電極３の根元側の電極幅に対するサブグリッド電極３の中央側の電極幅の割合は特に限定されず、サブグリッド電極３の中央側の電極幅に対するサブグリッド電極３の先端側の電極幅の割合は特に限定されない。このことは、図６（ｇ）に示すサブグリッド電極３においても言える。
【００７０】
図６（ａ）〜図６（ｇ）に示すサブグリッド電極３では、ｐ型シリコン基板２４の受光面におけるサブグリッド電極３の占有面積の減少を図ることができるため、太陽電池への入射光の強度を増加させることができる。
【００７１】
図７（ａ）〜（ｇ）は、サブグリッド電極３の断面形状の一例を示した図であり、図１におけるＶＩ領域の拡大断面図に相当する。図７（ａ）〜（ｇ）では、集電極２およびサブグリッド電極３の下側にｐ型シリコン基板２４（図７（ａ）〜（ｇ）には図示せず）が設けられている。図７（ａ）に示すサブグリッド電極３では、サブグリッド電極３の先端へ向かうにつれて厚さが一定の割合で減少しており、図７（ａ）に示すサブグリッド電極３は上記の実施形態１におけるサブグリッド電極３と同様の形状を有する。図７（ｂ）に示すサブグリッド電極３では、サブグリッド電極３の先端へ向かうにつれて厚さの減少率が大きくなっており、図７（ｃ）に示すサブグリッド電極３では、サブグリッド電極３の先端へ向かうにつれて厚さの減少率が小さくなっている。図７（ｄ）に示すサブグリッド電極３では、サブグリッド電極３の厚さは、サブグリッド電極３の根元からサブグリッド電極３の長手方向の途中までは一定であるが、その後、サブグリッド電極３の先端へ向かうにつれて一定の割合で減少している。図７（ｅ）に示すサブグリッド電極３では、サブグリッド電極３の厚さはサブグリッド電極３の根元からサブグリッド電極３の長手方向の途中まで一定であるが、その後、サブグリッド電極３の先端へ向かうにつれてサブグリッド電極３の厚さの減少率が大きくなっている。図７（ｆ）に示すサブグリッド電極３では、サブグリッド電極３の厚さは、サブグリッド電極３の先端へ向かうにつれて段階的に薄くなっている。図７（ｇ）に示すサブグリッド電極３では、サブグリッド電極３の厚さは、図７（ｆ）と同様にサブグリッド電極３の先端へ向かうにつれて段階的に薄くなっており、各段においてもサブグリッド電極３の先端へ向かうにつれて薄くなっている。なお、図７（ｆ）に示すサブグリッド電極３および図７（ｇ）に示すサブグリッド電極３では、階段の段数は３段に限定されず、２段でも良いし、４段以上でも良い。また、図７（ｆ）に示すサブグリッド電極３では、サブグリッド電極３の根元側の厚さに対するサブグリッド電極３の中央側の厚さの割合は特に限定されず、サブグリッド電極３の中央側の厚さに対するサブグリッド電極３の先端側の厚さの割合は特に限定されない。このことは、図７（ｇ）に示すサブグリッド電極３においても言える。
【００７２】
図７（ａ）〜図７（ｇ）に示すサブグリッド電極３では、サブグリッド電極３の先端側の厚さが薄いため、別の言い方をすると電極幅が狭い箇所におけるサブグリッド電極３の厚さが薄いため、電極幅が狭い箇所におけるサブグリッド電極３の印刷のかすれを防止できる。
【００７３】
上記の図６（ａ）〜（ｇ）および図７（ａ）〜（ｇ）に示したように、本発明のサブグリッド電極３の平面形状および厚さ方向の形状としては、様々な形状が考えられる。これらの平面形状および厚さ方向の形状を自由に組み合わせてサブグリッド電極３の形状とすることができ、どのように組み合わせても同様の効果（太陽電池への入射光の強度を増加させることができ、サブグリッド電極３の印刷のかすれを防止することができる）を発揮する。そして、そのような形状のサブグリッド電極３をスクリーン印刷するためのスクリーン版はいずれも、本発明の目的を達成するものである。
【００７４】
なお、サブグリッド電極３は太陽電池で発生した光電流を出来るだけ損失なく集電するためのものである。サブグリッド電極３の根元部分には集めた電流がすべて流れることから、少なくともサブグリッド電極３の根元部分は太い方が好ましい。
【００７５】
上記の実施形態１〜３では、それぞれ異なる種類のスクリーン版を示している。スクリーン版の種類が違ってもスクリーン版におけるサブグリッド電極パターンの形状が所定の形状を有していれば、具体的にはスクリーン版の種類が違ってもスクリーン版におけるサブグリッド電極パターンの形状が図６（ａ）〜（ｇ）のいずれかの平面形状を有し且つ図７（ａ）〜（ｇ）のいずれかの断面形状を有していれば、太陽電池への入射光の強度を増加させることができ、サブグリッド電極３の印刷のかすれを防止することができる。
【００７６】
上記の実施形態１〜３では、集電極２と集電極２との間に位置するサブグリッド電極３では、電極幅は一定である。しかし、集電極２と集電極２との間に位置するサブグリッド電極３の幅を集電極２から遠ざかるほど狭くし、且つ、集電極２と集電極２との間に位置するサブグリッド電極３の厚さを集電極２から遠ざかるほど薄くしても、太陽電池への入射光の強度を増加させることができるとともにサブグリッド電極３の印刷のかすれを防止することができるという効果を得ることができる。
【００７７】
また、入射光によって発生したキャリアを収集する電極のみを備えた太陽電池では、電極の先端に向かうにつれて当該電極の幅を狭くするとともに当該電極の厚さを薄くすれば良い。これにより、太陽電池への入射光の強度を増加させることができるとともにサブグリッド電極３の印刷のかすれを防止することができるという効果を得ることができる。
【００７８】
また、受光面側銀電極４の材料は銀ペーストに限定されない。アルミニウムペースト等の銀ペーストとは異なる導電性ペーストを用いて受光面側銀電極４を作製した場合であっても、上記の実施形態１〜３で得られた効果を得ることができる。また、裏面側電極のみが形成された裏面電極型太陽電池において当該裏面側電極を形成するときにも本発明のスクリーン版を用いることができ、この場合であっても上記の実施形態１〜３で得られた効果が得られる。
【００７９】
また、本発明では、スクリーンを構成する部材の材料は特に限定されない。また、本発明では、電極以外の太陽電池を構成する部材の作製方法は特に限定されない。
【００８０】
また、本発明では、太陽電池を構成する部材の材料および太陽電池を構成する部材の厚さは特に限定されない。太陽電池を構成する部材がｎ型不純物またはｐ型不純物を含む場合、ｎ型不純物およびｐ型不純物の材料は特に限定されず、太陽電池を構成する部材におけるｎ型不純物濃度およびｐ型不純物濃度も特に限定されない。
【００８１】
今回開示された実施の形態および実施例はすべての点で例示であって制限的なものではないと考えられるべきである。本発明の範囲は上記した説明ではなくて請求の範囲によって示され、請求の範囲と均等の意味および範囲内でのすべての変更が含まれることが意図される。
【符号の説明】
【００８２】
１  太陽電池、２  集電極、３  サブグリッド電極、４  受光面側銀電極、２１  スクリーン版、２２  スクリーン紗、２３  乳剤部、２４  ｐ型シリコン基板、３１  サスペンドメタルマスクによるスクリーン版、３２  スクリーン紗、３３  Ｎｉめっき箔部、４１  メタルマスクによるスクリーン版、４３  Ｎｉ板部、１０１  太陽電池、１０２  ｐ型シリコン基板、１０３  ｎ型拡散層、１０４  反射防止膜、１０５  集電極、１０６  ＢＳＦ層、１０７  アルミニウム電極、１０８  裏面側銀電極、１０９  サブグリッド電極、１１０  受光面側銀電極、２０１  スクリーン、２０２  ペースト状の材料、２０３  スキージ、２０４  ステージ、２０５  基板、３０１  ｐ型半導体基板、３０２  ｎ型の半導体層、３０３  ｐ-型半導体層、３０４  受光面電極、３０５  表面主電極、３０６  裏面電極、４０１  スクリーン版、４０２  スクリーン紗、４０３  乳剤部、４０４  シリコン基板。
【図１】
2012115006.tif 000006
【図２】
2012115006.tif 000007
【図３】
2012115006.tif 000008
【図４】
2012115006.tif 000009
【図５】
2012115006.tif 000010
【図６】
2012115006.tif 000011
【図７】
2012115006.tif 000012
【図８】
2012115006.tif 000013
【図９】
2012115006.tif 000014
【図１０】
2012115006.tif 000015
【図１１】
2012115006.tif 000016
【図１２】
2012115006.tif 000017
【図１３】
2012115006.tif 000018
【国際調査報告】
2012115006.tif 000019
2012115006.tif 000020
2012115006.tif 000021
2012115006.tif 000022